СПОСОБ ГИДРООБРАБОТКИ НЕФТЯНЫХ ФРАКЦИЙ

1. Способ гидрообработки нефтяных фракций, включающий контакт нефтяных фракций с катализатором, содержащим гидрид металла типа внедрения, имеющим реакционную поверхность и одноатомный водород на реакционной поверхности, причем гидрид металла типа внедрения представляет собой гидрид сплава, содержащего металл VIII группы и лантанид или металл II группы.
2. Способ по п.1, в котором гидрид металла типа внедрения содержит накапливающие водород междоузлия, которые способны высвобождать одноатомный водород.
3. Способ по п.1, в котором гидрид металла типа внедрения содержит частицы, имеющие диаметр от примерно 0,01 до примерно 1000 мкм.
4. Способ по п.1, в котором реакционная поверхность, по существу, свободна от оксидного слоя.
5. Способ по п.1, дополнительно включающий подачу газообразного молекулярного водорода при контакте нефтяных фракций с катализатором, содержащим гидрид металла типа внедрения.
6. Способ по п.5, в котором накапливающие водород междоузлия одновременно повторно заполняются при контакте нефтяных фракций с катализатором, содержащим гидрид металла типа внедрения.
7. Способ по любому из пп.1-6, в котором катализатор дополнительно содержит носитель.
8. Способ по п.7, в котором носитель выбран из группы, состоящей из неорганических оксидов, металлов, углерода и их комбинаций.
9. Способ по п.7, в котором носитель выбран из группы, состоящей из оксидов кремния, цеолитов, оксидов алюминия и их комбинаций.
10. Способ по любому из пп.1-6, в котором катализатор дополнительно содержит компонент гидрокрекинга.
11. Способ по любому из пп.1-6, в котором катализатор дополнительно содержит катализатор на основе благородного металла или сульфид металла, или их комбинацию.
12. Способ по п.11, в котором катализатор дополнительно содержит два или более сульфида металла.
13. Способ по п.11, в котором сульфид металла выбран из группы, состоящей из сульфидов W, Co, Ni, Mo, и их комбинаций.
14. Способ по п.11, в котором катализатор на основе благородного металла выбран из группы, состоящей из Pt и Pd.
15. Способ по любому из пп.1-6, дополнительно включающий подведение энергии к нефтяным фракциям перед или в процессе осуществления контакта нефтяных фракций с катализатором, содержащим гидрид металла типа внедрения.
16. Способ по п.1, в котором нефтяные фракции представляют собой сырую нефть, включающую насыщенные и ненасыщенные углеводороды.
17. Способ по п.1, в котором нефтяные фракции представляют собой смесь кокс-керосин, включающую ароматические углеводороды, неароматические углеводороды и серусодержащие соединения.
18. Способ по п.1, в котором нефтяные фракции представляют собой вакуумную газовую нефть (HVGO), включающую ароматические и неароматические углеводороды.
19. Способ по п.1, в котором нефтяные фракции представляют собой легкую газовую нефть (LGO), включающую ароматические и неароматические углеводороды.
20. Способ по п.1, в котором нефтяные фракции содержат остаточную смолу.
21. Способ по п.1, в котором нефтяные фракции содержат нафталин.
22. Способ по п.1, в котором нефтяные фракции содержат бензотиофен.
23. Способ по п.1, в котором общее содержание серы в нефтяной фракции снижается.